Brevet FR2382734A1 — publié le 19780929

La présente invention concerne un procédé de fabrication de cordes pour instruments de musique, notamment pour clavecins. Avant de décrire l'invention, on va indiquer brièvement quel est l'état actuel de la technique dans ce domaine. Parmi les nombreux problèmes posés par la reconstitution ou la restauration de clavecins anciens se trouve celui des cordes. Les fils disponibles actuellement dans le commerce n'ont guère que leur diamètre de commun avec les cordes anciennes et ils ne permettent d'obtenir que de façon très imparfaite la sonorité propre au clavecin, ceci étant particulièrement sensible pour les cordes graves des instruments. Les clavecins anciens existants, ainsi que les reconstitutions qui en ont été faites, ont été dotés, lors de leur restauration et respectivement de leur construction, de cordes de laiton (7O W0 Cu - 3G % Zn) ou de bronze phosphoreux (à 8 % Sn). Des restes de cordes trouvés sur des clavecins d'époque montrent l'emploi par les Anciens de cordes de cuivre pour les dix premières notes graves de l'instrument. Oneutdonc l'idée,ilya quelques années, de chercber, parmi les fils de cuivre produits par l'industrie, ceux qui permettraient de remplacer le laiton et le bronze cités plus haut. Le cuivre électrolytique fut essayé sans grand succès : sa pureté trop grande lui confère une trop faible charge de rupture et un trop grand ailongement ; les cordes cassent rapidement et ne-peuvent en aucun cas tenir l'accord. Les premières reconstitutions de clavecins anciens ont été faites en 1948-1950 ; ce n'est que quelques vingt années après que l'on eut l'idée de faire appel à un alliage moderne : le cuivre au béryllium. I1 fut tout à fait possible de lui faire tenir l'accord et d'obtenir une sonorité plus intéressante que celle des cordes de laiton ou de bronze. Le CuBe présente cependant l'inconvénient d'être un alliage à durcissement structural, éliminant par là-même la possibilité de le travailler de façon artisanale. D'autre part, ses caractéristiques mécaniques, obtenues par la combinaison de procédés complexes de trempeécrouissage-revenu, s'éloignent encore de beaucoup des caractérustiques des cordes anciennes. Le but de l'invention est de remédier à tous ces inconvénients, et, à cet effet, un procédé de fabrication de cordes pour instruments de musique, notamment pour clavecins, conforme à l'invention, est caractérisé en ce que l'on soumet un fil de cuivre de diamètre déterminé, faiblement allié au cadmium, à une opération de recuit, et en ce qu'on lui fait subir un écrouissage par réduction de son diamètre dans une filière, pour l'amener au diamètre voulu de la corde correspondante. De préférence, on utilise du fil contenant entre environ 0,9 % et environ 1,2 % de cadmium, et l'opération de recuit a une durée comprise entre environ six heures et environ dix heures et est effectuée à une température comprise entre environ 300ça et environ 5000C. De préférence encore, l'opération de recuit a une durée d'environ huit heures et est effectuée à une température variable, ayant. une valeur maximale comprise entre environ 4OC C et environ 5C0 C et maintenue pendant une durée comprise entre-environ une heure et environ deux heures à une valeur comprise entre environ 3500C et environ 400du. Pour obtenir les meilleurs résultats, on pourra prévoir d'effectuer l'opération de recuit à une température variable ayant une valeur maximale d'environ 460OC et maintenue pendant une durée d'environ une heure et demie à une valeur d'environ 3800C. Par ailleurs, pour obtenir des cordes du diamètre voulu, il sera opportun de partir d'un fil recuit d'un diamètre de deux à trois fois supérieur, que l'on amène audit diamètre voulu en le faisant passer dans une filière. Une telle réduction de diamètre assure en effet au fil un écrouissage optimal. Une précaution supplémentaire consiste par ailleurs en ce que la réduction de diamètre dudit fil recuit, pour l'amener au diamètre voulu de la corde correspondante, est effectuée par tréfilage à une vitesse ne dépassant pas 12 cm/s environ. Avantageusement encore, ledit fil de diamètre déterminé, de deux à trois fois supérieur au diamètre des cordes à obtenir, et qui sera soumis au recuit, est obtenu par tréfilage d'une barre d'environ 8 mm de diamètre, sans recuits intermédiaires. L'invention couvre encore une corde pour instruments de musique, notamment pour clavecins, caractérisée en ce qu'elle est constituée de cuivre recuit faiblement allié au cadmium et ayant subi un écrouissage par tréfilage, et en particulier une corde caractérisée en ce qu'elle contient entre environ Q9 % et environ 1,2 de cadmium. Une telle corde pourra d'ailleurs encore se caractériser en ce que sa dureté est comprise entre environ 140 et environ 175 Vickers sous 1 kg. Enfin, l'invention couvre bien entendu aussi tout instrument de musique, notamment tout clavecin, caractérisé en ce qu'il comporte en particulier pour ses notes les plus graves, des cordes conformes à ce qui précède ou fabriquées conformément au procédé sus-décrit. Un exemple de réalisation de l'invention est donné cidessous à titre purement indicatif, et sans aucun caractère limitatif. Des barres de cuivre, de diamètre 8 mm, contenant de 0,9 i 1,2 % de cadmium, sont tréfilées sans recuits intermédiaires, jusqu'à obtention de fils de diamètres : 1,55 mm ; 1,20 mm 1,00 mm et 0,90 mm Partant de ces quatre différents diamètres, il s'agit de fabriquer des cordes dont les diamètres vont de 0,70 mm pour les plus gros à 0,32 mm pour les plus fins ; la différence entre deux diamètres voisins est de deux centièmes de mm. On fait alors subir aux quatre sortes de fils susmentionnés un recuit en les faisant séjourner dans une enceinte pendant 8 heures, avec une température qui passera proqressivement par un maximum de 4600C, de façon s ce que les fils en question se trouvent au maximum pendant 1 heure 1/2 à une température de 380 C. Ensuite, on procède à un écrouissage de ces fils recuits, la dureté qu'il s'agit d'atteindre pour les cordes étant de 140 à 175 Vickers sous 1 kg. Pour ce faire, on fait passer les fils dans une filière, en choisissant les fils de - 1,55 mm de diamètre pour l'obtention de cordes de 0,70 à 0,56 mm de diamètre; - 1,20 " " " " " " " 0,54 à 0,46 " " ; - 1,00 " " " " " " " 0,44 à 0,38 " " ; - 0,90 " " " " " " " 0,36 à 0,32 " " . I1 convient que, lors de cette opération, la vitesse de passage des fils dans la filière ne soit pas supérieure à 12 cm/s, afin d'éviter un échauffement et d'obtenir pour les cordes un beau poli. Ce procédé permet de fabriquer des cordes qui ont les caractéristiques mécaniques les plus favorables à une belle sonorité des graves des clavecins. Comme il va de soi, et comme il résulte d'ailleurs déjà de ce qui précède, l'invention ne se limite nullement à ceux de ses modes d'application et de réalisation qui ont été plus sDè'cia- lement envisagés ; elle en embrasse, au contraire, toutes les variantes. REVENDICATIONS 1. Procédé de fabrication de cordes pour instruments de musique, notamment pour clavecins, caractérisé en ce que l'on soumet un fil de cuivre de diamètre déterminé, faiblement allié au cadmium, à une opération de recuit, et en ce qu'on lui fait subir un écrouissage par réduction de son diamètre dans une filière, pour l'amener au diamètre voulu de la corde correspondante. 2. Procédé selon la revendication 1, caractérisé en ce que l'on utilise du fil contenant entre environ 0,9 -; et environ 1,2 ^ de cadmium. 3. Procédé selon la revendication I ou 2, caractérisé en ce que l'opération de recuit a une durée comprise entre environ six heures et environ dix heures et est effectuée à une température comprise entre environ 300 C et environ 500 C. 4. Procédé selon la revendication 3, caractérisé en ce que l'opération de recuit a une durée d'environ hùit heures. 5. Procédé selon la revendication 3 ou 4, caractérisé en ce que 11 opération de recuit est effectuée à une température variable, ayant une valeur maximale comprise entre environ 4O00C et environ 500"C et maintenue pendant une durée comprise entre environ une heure et environ -deux heures à une valeur comprise entre environ 350"C et environ 400 C. 6. Procédé selon la revendication 5, caractérisé en ce que l'opération de recuit est effectuée à une température variable ayant une valeur maximale d'environ 460au et maintenue pendant une durée d'environ une heure et demie à une valeur d'environ 3800C. 7. Procédé selon l'une quelconque des revendications 1 à 6, caractérisé en ce que pour obtenir des cordes du diamètre voulu, on part d'un fil recuit d'un diamètre de deux à trois fois supérieur, que l'on amène audit diamètre voulu en le faisant passer dans une filière. 8. Procédé selon la revendication 7, caractérisé en ce que pour obtenir des cordes d'un diamètre compris entre environ 0,70 mm et environ 0,56 mm, on part d'un fil recuit ayant un diamètre d'environ 1,55 mm. 9. Procédé selon la revendication 7, caractérisé en ce que pour obtenir des cordes d'un diamètre compris entre environ 0,54 mm et environ 0,46 mm, on part d'un fil recuit ayant un diamètre d'environ 1,20 mm. 10. Procédé selon la revendication 7, caractérisé en ce que pour obtenir des cordes d'un diamètre compris entre environ 0,44 mm et environ 0,38 mm, on part d'un fil recuit ayant un diamètre d'environ 1,00 mm. 11. Procédé selon la revendication 7, caractérisé en ce que pour obtenir des cordes, d'un diamètre compris entre environ 0,36 mm et environ 0,32 mm, on part d'un fil recuit ayant un diamètre d'environ 0,90 mm. 12. Procédé selon l'une quelconque des revendications précédentes, caractérisé en ce que la réduction de diamètre dudit fil recuit, pour l'amener au diamètre voulu de la corde correspondante, est effectuée par tréfilage à une vitesse ne dépassant pas 12 cm/s environ. 13. Procédé selon l'une quelconque des revendications précédentes, caractérisé en ce que ledit fil de diamètre déterminé est obtenu par tréfilage d'une barre d'environ 8 mm de diamètre, sans recuits intermédiaires. 14. Corde pour instruments de musique, notamment pour clavecins, caractérisée en ce qu'elle est constituée de cuivre recuit faiblement allié au cadmium et ayant subi un écrouissage par tréfilage. 15. Corde selon la revendication 14, caractérisée en ce qu'elle contient entre environ 0,9 % et environ 1,2 rX de cadmium. 16. Corde selon la revendication 14 ou 15, caractérisée en ce que sa dureté est comprise entre environ 140 et environ 175 Vickers sous 1 kg. 17. Instrument de musique, notamment clavecin, caractérisé en ce qu'il comporte, en particulier pour ses notes les plus graves, des cordes conformes à l'une quelconque des revendications 14 à 16.